(57)【要約】【課題】各種ハードコート剤との接着性に優れ、且つポリエステルフィルムからのオリゴマーの析出抑制性に優れた樹脂層を有する積層フィルムを提供すること。【解決手段】ポリエステルフィルムの少なくとも一面に、少なくとも水酸基とアクリロイル基を有する樹脂（Ａ）と、メチロール基を有するメラミン化合物（Ｂ）を含む樹脂組成物から得られる樹脂（α）を用いてなる樹脂層（Ｘ）が設けられた積層フィルムであって、樹脂層（Ｘ）の表面エネルギー（ｘ）と、官能基指数（ｙ）が下記の式（１）を満たす積層フィルム。  ｙ＞−０．８ｘ＋５５      ・・・式（１）ただし、３５≦ｘ≦６５（単位：ｍＮ／ｍ）、且つ１０≦ｙ≦３５（単位：％）を満たす範囲とする、【選択図】なし【特許請求の範囲】
【請求項１】
ポリエステルフィルムの少なくとも一面に、少なくとも水酸基とアクリロイル基を有する樹脂（Ａ）と、メチロール基を有するメラミン化合物（Ｂ）を含む樹脂組成物から得られる樹脂（α）を用いてなる樹脂層（Ｘ）が設けられた積層フィルムであって、樹脂層（Ｘ）の表面エネルギー（ｘ）と、官能基指数（ｙ）が下記の式（１）を満たす積層フィルム。
ｙ＞−０．８ｘ＋５５      ・・・式（１）
ただし、３５≦ｘ≦６５（単位：ｍＮ／ｍ）、且つ１０≦ｙ≦３５（単位：％）を満たす範囲とする。
【請求項２】
前記樹脂（α）が、ガラス転移点温度が５０℃以上の樹脂である請求項１に記載の積層フィルム。
【請求項３】
前記樹脂（α）が式（２）で示される化学構造を有する請求項１または２に記載の積層フィルム。
【化１】
2014188937.tif 000009
【請求項４】
前記樹脂（α）が式（３）で示される化学構造を有する請求項１〜３のいずれかに記載の積層フィルム。
【化２】
2014188937.tif 000010
【請求項５】
ポリエステルフィルムの少なくとも一面に、少なくとも水酸基とアクリロイル基を有する樹脂（Ａ）と、メチロール基を有するメラミン化合物（Ｂ）を含む樹脂組成物から得られる樹脂（α）を用いてなる樹脂層（Ｘ）が設けられた積層フィルムであって、以下の（i）〜（iii）の条件を満たす積層フィルム。
（i）前記樹脂層（Ｘ）の表面エネルギー（ｘ）と、官能基指数（ｙ）が下記の式（１）を満たす積層フィルム。
ｙ＞−０．８ｘ＋５５      ・・・式（１）
ただし、３５≦ｘ≦６５（単位：ｍＮ／ｍ）、且つ１０≦ｙ≦３５（単位：％）を満たす範囲とする。
（ii）前記樹脂（α）が、アクリロイル基同士の架橋構造と、式（２）で示される化学構造と、式（３）で示される化学構造を有すること
（iii）前記樹脂（α）が、ガラス転移点温度が５０℃以上の樹脂であること
【化３】
2014188937.tif 000011
【化４】
2014188937.tif 000012
【請求項６】
前記樹脂（α）が式（４）で示される化学構造を有する請求項１〜５のいずれかに記載の積層フィルム。
【化５】
2014188937.tif 000013
【請求項７】
前記樹脂（α）が、水酸基とアクリロイル基を有する樹脂（Ａ）と、メチロール基を有するメラミン化合物（Ｂ）と、イソシアネート化合物、カルボジイミド化合物、オキサゾリン化合物から選ばれる少なくとも１種以上を含む化合物（Ｃ）を含む樹脂組成物から得られる請求項１〜６のいずれかに記載の積層フィルム。
【請求項８】
ポリエステルフィルムの少なくとも一面に樹脂層（Ｘ）が設けられた、以下の（i）〜（ii）の条件を満たす積層フィルムの製造方法であって、
ポリエステルフィルムの少なくとも一面に、水酸基とアクリロイル基を有する樹脂（Ａ）と、メチロール基を有するメラミン化合物（Ｂ）を含む樹脂組成物を塗布し、加熱することで、樹脂層（Ｘ）を形成せしめる工程を含む積層フィルムの製造方法。
（i）樹脂層（Ｘ）の表面エネルギー（ｘ）と、官能基指数（ｙ）が下記の式（１）を満たす積層フィルム。
ｙ＞−０．８ｘ＋５５      ・・・式（１）
ただし、３５≦ｘ≦６５（単位：ｍＮ／ｍ）、且つ１０≦ｙ≦３５（単位：％）を満たす範囲とする。
（ii）前記樹脂層（Ｘ）を形成する樹脂が、アクリロイル基同士の架橋構造と、式（２）で示される化学構造と、式（３）で示される化学構造を有すること
【請求項９】
前記樹脂組成物中における、水酸基とアクリロイル基を有する樹脂（Ａ）とメチロール基を有するメラミン化合物（Ｂ）の含有量の合計が、樹脂組成物中の固形分に対して、５０質量％以上である、請求項８に記載の積層フィルムの製造方法。
【請求項１０】
前記樹脂組成物中における、樹脂（Ａ）とイソシアネート化合物、カルボジイミド化合物、オキサゾリン化合物から選ばれる少なくとも１種以上を含む化合物（Ｃ）の含有量の質量比（樹脂（Ａ）の含有量［質量部］／化合物（Ｃ）の含有量［質量部］が、１００／４０〜１００／１００である、請請求項８または９に記載の積層フィルムの製造方法。
【請求項１１】
前記樹脂組成物中における、樹脂（Ａ）とメラミン化合物（Ｂ）の含有量の質量比（樹脂（Ａ）の含有量［質量部］／メラミン化合物（Ｂ）の含有量［質量部］が、１００／１０〜１００／６０である、請求項８〜１０のいずれかに記載の積層フィルムの製造方法。
【請求項１２】
前記樹脂（Ａ）が、さらに式（４）で示される化学構造（ウレタン構造）を有する請求項８〜１１のいずれかに記載の積層フィルムの製造方法。
【化６】
2014188937.tif 000014
【請求項１３】
樹脂（Ａ）が、少なくとも以下の（ａ）〜（ｃ）の化合物を用いて重合されてなる樹脂であって、用いられる各化合物の質量比が以下のとおりである、請求項８〜１２のいずれかに記載の積層フィルムの製造方法。
・アクリル酸エステル化合物及び／又はメタクリル酸エステル化合物（ａ）：５５〜９８質量部
・水酸基を有するエチレン系不飽和化合物（ｂ）：１〜３０質量部
・式（４）で示される化学構造（ウレタン構造）と多官能アクリロイル基を有する化合物（ｃ）：１〜１５質量部
ただし、（ａ）〜（ｃ）の質量の合計を１００質量部とする。
【化７】
2014188937.tif 000015
【請求項１４】
前記（ｃ）の化合物が、さらにメチロール基を有する請求項１３に記載の積層フィルムの製造方法。
【請求項１５】
ポリエステルフィルムの少なくとも一面に、前記樹脂組成物を塗布し、次いで少なくとも一軸方向に延伸し、その後、１５０℃以上に加熱し、樹脂層（Ｘ）を形成せしめる請求項８〜１４のいずれかに記載の積層フィルムの製造方法。
【発明の詳細な説明】
【技術分野】
【０００１】
本発明は、熱可塑性樹脂フィルム、特にポリエステルフィルムに樹脂層が積層された積層フィルムに関する。さらに詳しくは、加熱処理を伴う加工工程でポリエステルフィルムから析出するオリゴマーを抑制し、且つ各種ハードコート剤との接着性に優れた易接着フィルムに関するものである。
【背景技術】
【０００２】
熱可塑性樹脂フィルム、中でも二軸延伸ポリエステルフィルムは、機械的性質、電気的性質、寸法安定性、透明性、耐薬品性などに優れた性質を有することから磁気記録材料、包装材料などの多くの用途において基材フィルムとして広く使用されている。特に近年、フラットパネルディスプレイ向けの反射防止材料やタッチパネル関係の表示材料をはじめとした各種光学用フィルムとしての需要が高まっている。このような用途では様々な機能を有するコーティング加工や、電極材料や光学フィルムを貼り合わせて加工することが多い。
【０００３】
しかしながらポリエステルフィルムは、コーティング加工工程で実施される熱処理やアニール工程で実施される熱処理により、ポリエステルフィルムからオリゴマーが析出し、ポリエステルフィルムの白化や表面の汚染が起こることがあった。さらに、ポリエステルフィルム上に各種コーティング層を積層させたり、電極材料や光学フィルムを貼り合わせて加工を行う際、積層や貼り合わせする材料との接着性が悪いと、製造工程での剥離や品位の低下が発生し、最終製品として実用に適用できないことがあった。
【０００４】
そのため、これまでにポリエステルフィルムに易接着機能やオリゴマー抑制機能の付与を目的とした検討がされている。例えば、ポリエステルフィルムの表面にバインダー樹脂とポリカルボジイミド化合物やメラミン系化合物を反応させ耐ブロッキング性に優れた層を形成させ、各種上塗り剤に対して接着性を付与する方法（特許文献１）や、ポリエステルフィルムの製造の工程内で塗布を行うインラインコート法により熱硬化型アクリル樹脂と架橋剤を用いて塗膜を設ける方法（特許文献２、３）が検討されている。また、アクリルウレタン共重合樹脂と複数の化合物を用いた塗膜を設け、耐湿熱接着性や紫外線照射後の接着性を付与する方法（特許文献４）が提案されている。さらにポリエステルフィルムにオリゴマー析出防止層、粘着層を順次積層させ、オリゴマー析出抑制と易接着機能の付与を目的とした検討がされている（特許文献５）。
【先行技術文献】
【特許文献】
【０００５】
【特許文献１】特許第４６３７２９９号公報
【特許文献２】特開２００５−８９６２２号公報
【特許文献３】特表２０１１−１１４２０号公報
【特許文献４】特開２０１１−９４１２５号公報
【特許文献５】特開２０１２−９２３１４号公報
【発明の概要】
【発明が解決しようとする課題】
【０００６】
しかしながら、特許文献１のようにポリエステルフィルム表面にバインダー樹脂とポリカルボジイミド化合物やメラミン系化合物を反応させ樹脂層として設ける方法は、化合物の種類が限定されているため、各種被覆物との接着性の点で汎用性に劣る。またバインダー樹脂が特に限定されていないため、バインダー樹脂と化合物との反応性が一定に定まらないためオリゴマー抑制性に劣るという欠点があった。特許文献２、３のように、一般的な熱硬化性アクリル樹脂と架橋剤を用いて樹脂層を設ける方法は、ポリエステルフィルムから析出するオリゴマーとアクリル樹脂の表面エネルギーに差があるため、特許文献１と比較して一定のオリゴマー析出抑制性が発現するが、一般的な紫外線（ＵＶ）硬化性アクリル樹脂からなる樹脂層よりもオリゴマー析出抑制性は劣るという欠点があった。また、特許文献４のようにアクリルウレタン樹脂と複数の化合物を用いて樹脂層を設ける方法は、特許文献１と比較して、各種被覆物との接着性の点で汎用性には優れているが、やはり特許文献２や特許文献３と同様にオリゴマー析出抑制性に劣る欠点がある。さらに、特許文献５のように、ポリエステルフィルムにオリゴマー析出防止層、粘着層を順次積層させ、オリゴマー析出抑制と易接着機能の付与を目的とした塗膜を設ける方法は、ポリエステルフィルム上に、オリゴマー防止層、粘着層と順次積層するため、製造工程が複数となり、製品の歩留まりが低下するだけでなく、製造コストが高くなる。また、各工程でそれぞれ塗布や熱処理を必要とするため、製造中にポリエステルフィルム表面へのキズや寸法変化が発生しやすい欠点があった。
【０００７】
そこで、本発明では上記の欠点を解消し、各種ハードコート剤との接着性に優れ、且つポリエステルフィルムからのオリゴマーの析出抑制性に優れた樹脂層を有する積層フィルムを提供することを目的とする。
【課題を解決するための手段】
【０００８】
本発明は次の構成からなる。すなわち、
ポリエステルフィルムの少なくとも一面に、少なくとも水酸基とアクリロイル基を有する樹脂（Ａ）と、メチロール基を有するメラミン化合物（Ｂ）を含む樹脂組成物から得られる樹脂（α）を用いてなる樹脂層（Ｘ）が設けられた積層フィルムであって、樹脂層（Ｘ）の表面エネルギー（ｘ）と、官能基指数（ｙ）が下記の式（１）を満たす積層フィルム。
【０００９】
ｙ＞−０．８ｘ＋５５      ・・・式（１）
ただし、３５≦ｘ≦６５（単位：ｍＮ／ｍ）、且つ１０≦ｙ≦３５（単位：％）を満たす範囲とする、
である。
【発明の効果】
【００１０】
本発明の積層フィルムは、透明性が良好であり且つ、各種ハードコート剤との接着性に優れ、加熱処理時に問題となる基材フィルムであるポリエステルフィルムからのオリゴマーの析出を抑制する効果を奏する。
【発明を実施するための形態】
【００１１】
以下、本発明の積層フィルムについて詳細に説明する。
【００１２】
本発明は、基材フィルムとしてポリエステルフィルムの少なくとも一面に樹脂層（Ｘ）が積層された積層フィルムである。
【００１３】
（１）樹脂層（Ｘ）
本発明の積層フィルムの樹脂層（Ｘ）は、表面エネルギー（ｘ）と、官能基指数（ｙ）が下記の式（１）を満たすことが必要である。
【００１４】
ｙ＞−０．８ｘ＋５５      ・・・式（１）
ただし、３５≦ｘ≦６５（単位：ｍＮ／ｍ）、且つ１０≦ｙ≦３５（単位：％）を満たす範囲とする。
【００１５】
表面エネルギー（ｘ）の算出方法の詳細については後述するが、樹脂層（Ｘ）に対して、純水、エチレングリコール、ホルムアミド、ジヨードメタンの４種の溶液のそれぞれの接触角を測定し、「固体の表面自由エネルギー（γ）を分散力成分（γＳｄ）、極性力成分（γＳｐ）、および水素結合力成分（γＳｈ）の３成分に分離し、Ｆｏｗｋｅｓ式を拡張した式（拡張Ｆｏｗｋｅｓ式）」に基づく幾何平均法により、分散力、極性力、水素結合力の和として得られる値である。
【００１６】
官能基指数（ｙ）の算出方法の詳細についても後述するが、樹脂層（Ｘ）の表面をＸ線光電子分光法（ＸＰＳ）にて測定し、得られた元素情報の中で、炭素の元素組成（％）中のＣ−Ｎ結合、Ｃ−Ｏ結合の合計組成（％）を示した値である。すなわち、官能基指数（ｙ）＝［炭素元素組成（％）］×［Ｃ−Ｎ結合、Ｃ−Ｏ結合の合計組成（％）］である。官能基指数（ｙ）により、樹脂層（Ｘ）の表面に存在するＣ−Ｎ結合、Ｃ−Ｏ結合の量を評価することができる。
【００１７】
本発明の積層フィルムが式（１）を満たすことで、樹脂層（Ｘ）は、ハードコート剤やインク、粘着剤等の各種被覆物は表面エネルギーの近似による接着性、及び／または樹脂層（Ｘ）に含まれるＣ−Ｏ結合やＣ−Ｎ結合を有する極性基と水素結合や分子間力による接着性により良好な接着性を発現させることができる。
【００１８】
さらに詳しく式（１）について説明する。従来、樹脂層と、上塗りされる層（すなわちハードコート剤など）との接着性については、樹脂層表面と上塗りされる層の表面エネルギーによる議論がなされていた。しかしながら、本発明者らが鋭意検討した結果、樹脂層と上塗りされる層の汎用的な接着性は、樹脂層表面と上塗りされる層の表面エネルギーだけでは、十分に説明ができないことがわかった。そこで、本発明者らは、種々の樹脂層と上塗りされる層（各種のハードコート剤など）との汎用的な接着性を評価した結果、樹脂（α）を含む樹脂層（Ｘ）の表面エネルギー（ｘ）と、樹脂層（Ｘ）の官能基指数（ｙ）が式（１）を満たす樹脂層（Ｘ）が、種々のハードコート剤と良好な接着性を有することがわかった。
【００１９】
まず、各種ハードコート剤との汎用的な接着性を満たす条件として、樹脂層（Ｘ）の表面エネルギーの範囲は、３５ｍＮ／ｍ以上、６５ｍＮ／ｍ以下であることが必要である。樹脂層（Ｘ）の表面エネルギーを３５ｍＮ／ｍ以上とすることで、樹脂層（Ｘ）に離型性が発現することを抑制することができる。一方、樹脂層（Ｘ）の表面エネルギーを６５ｍＮ／ｍ以下とすることで、一般的にアクリル樹脂やウレタン樹脂から構成されるハードコート剤との極端な表面エネルギーの乖離を防ぐことができる。この樹脂層（Ｘ）の表面エネルギーの範囲において、樹脂層（Ｘ）のＣ−Ｎ結合、Ｃ−Ｏ結合の量から得られる官能基指数に式（１）の関係性を見出した。すなわち、表面エネルギーが小さい範囲では、官能基指数を大きくすることで、樹脂層（Ｘ）表面の極性が大きくなり、各種ハードコート剤との汎用的な接着性が発現する。また、表面エネルギーが大きい範囲では、官能基指数が小さくとも、樹脂層（Ｘ）表面エネルギーが高いため、各種ハードコート剤との汎用的な接着性が発現する。一方、官能基指数の値が全体的に小さく、式（１）以下となった場合は、各種ハードコート剤との汎用的な接着性を満たすことが困難となる。
【００２０】
本発明の樹脂層（Ｘ）は、水酸基とアクリロイル基を有する樹脂（Ａ）とメチロール基を有するメラミン化合物（Ｂ）を用いてなる樹脂組成物を加熱されることによって得られる樹脂（α）を用いてなることが必要である。前述した条件を満たす積層フィルムであれば特に製造方法は問わない。樹脂（α）を用いてなる樹脂層（Ｘ）を有する積層フィルムは、水酸基とアクリロイル基を有する樹脂（Ａ）とメチロール基を有するメラミン化合物（Ｂ）を用いてなる樹脂組成物をポリエステルフィルム（基材フィルム）の少なくとも一面に塗布し、加熱することによって製造することができる。尚、樹脂（α）および樹脂（α）に含まれる架橋構造の詳細については後述する。
【００２１】
本発明の積層フィルムの樹脂層（Ｘ）を形成する樹脂は、樹脂（α）と、水酸基とアクリロイル基を有する樹脂（Ａ）と、メチロール基を有するメラミン化合物（Ｂ）を合計した含有量が、樹脂層を形成する樹脂全体に対して８０質量％以上であることが好ましい。樹脂層を形成する樹脂中の樹脂（α）と、樹脂（Ａ）と、メラミン化合物（Ｂ）の合計含有量を８０質量％以上とすることで、オリゴマーの析出抑制性と、表面エネルギー（ｘ）と、官能基指数（ｙ）による式（１）を満足した際に、各種被覆物との優れた接着性を両立させることができる。
【００２２】
樹脂（α）は、水酸基とアクリロイル基を有する樹脂（Ａ）と、メチロール基を有するメラミン化合物（Ｂ）を用いてなる樹脂組成物を１５０℃以上に加熱されることによって得られる樹脂であることが好ましい。樹脂（Ａ）およびメラミン化合物（Ｂ）を用いてなる樹脂組成物を１５０℃以上に加熱すると、樹脂（Ａ）のアクリロイル基同士が架橋して形成される架橋構造や、樹脂（Ａ）の水酸基とメラミン化合物（Ｂ）のメチロール基が架橋して、形成される架橋構造（後述する式（２）で示される構造）を効率よく形成させることができる。また同時にメラミン化合物（Ｂ）のメチロール基同士架橋して形成される架橋構造（後述する式（２）で示される構造）を効率よく形成させることができる。樹脂（Ａ）のアクリロイル基同士、樹脂（Ａ）の水酸基とメラミン化合物（Ｂ）のメチロール基、メラミン化合物（Ｂ）のメチロール基同士の架橋反応は、反応性が高いため、樹脂（α）は、多くの架橋構造を有する樹脂となる。樹脂（Ａ）の水酸基、アクリロイル基の数、メラミン化合物（Ｂ）のメチロール基の数を増やすと、より緻密な架橋構造を形成した樹脂（α）を得ることが可能となる。
【００２３】
つまり、本発明において、樹脂層を形成する樹脂は、アクリロイル基同士の架橋構造を有することが好ましい。また、樹脂層を形成する樹脂は、式（２）で示される、水酸基とメラミン化合物のアミノ基に結合するメチロール基との架橋構造（化学構造）を有することが好ましい。また、樹脂層を形成する樹脂は式（３）で示される、メラミン化合物の窒素原子に結合するメチロール基同士の架橋構造を有することが好ましい。
【００２４】
【化１】
2014188937.tif 000002
【００２５】
【化２】
2014188937.tif 000003
【００２６】
このように、樹脂層を形成する樹脂や樹脂（α）は緻密な架橋構造を有するため、樹脂層の硬度を飛躍的に高めることができる。加えて、加熱後のオリゴマーの析出が少なく、かつ透明性に優れる積層フィルムとすることができる。特に、本発明の積層フィルムは１５０℃で１時間加熱処理せしめても、ヘイズの変化率は０．３％以下にとどまる。そのため、本発明の積層フィルムは、加熱され、かつ透明性が求められる用途に好適に供せられる。具体的には、本発明の積層フィルムの上にハードコート層や酸化インジウムスズ（以降ＩＴＯと称する）などの導電層が設けられる用途（例えばタッチパネル用途）に好適に供せられる。これは、ハードコート層やＩＴＯなどの導電層が積層される際に、積層フィルムに高い熱が加えられ、かつ、これらの層が積層された後においても高い透明性が要求されるためである。
【００２７】
本発明の積層フィルムの樹脂層（Ｘ）は、樹脂層厚みが８０ｎｍ以上、５００ｎｍ以下であることが好ましい。樹脂層厚みを８０ｎｍ以上とすることで、オリゴマー析出抑制性を付与することが可能となる。樹脂層厚みを５００ｎｍ以下とすることで積層フィルムの透明性、ハンドリング性が良好となる。
【００２８】
さらに、本発明の積層フィルムは、ヘイズ値が３．０％以下であることが好ましい。ヘイズ値を３．０％以下にすることで、例えば透明性が求められるディスプレイ用などの光学用フィルムに好適に用いることができる。例えば、本発明の積層フィルムをディスプレイ用フィルムとして用いた場合、ディスプレイの白濁を抑制することが可能となり、解像度の低下を抑制することができる。
【００２９】
（２）樹脂（α）および架橋構造
本発明に用いる樹脂（α）は前述したように、水酸基とアクリロイル基を有する樹脂（Ａ）とメチロール基を有するメラミン化合物（Ｂ）を用いてなる樹脂組成物が加熱されることによって得られる樹脂である。樹脂（α）ついて以下に詳しく説明する。
【００３０】
本発明の積層フィルムにおいて、樹脂（α）はガラス転移点温度が５０℃以上である樹脂であることが好ましい。樹脂（α）のガラス転移点温度を５０℃以上である樹脂とすることで、樹脂層の硬度が高くなり、樹脂層にオリゴマー析出抑制性だけでなく、擦り傷抑制性や、有機溶剤などの浸透や浸食が抑制される効果を付与することができる。樹脂（α）をガラス転移点温度が５０℃以上とするには、ガラス転移温度が５０℃以上である樹脂（Ａ）とメラミン化合物（Ｂ）を用いてなる樹脂組成物を加熱して得ることなどが挙げられる。
【００３１】
また樹脂層のオリゴマーの析出抑制性などを向上させるために、樹脂層を形成する樹脂や樹脂（α）は以下の構造を有することが好ましい。
【００３２】
まず、樹脂（α）は、アクリロイル基同士の架橋により得られる構造を有することが好ましい。つまり、樹脂層を形成する樹脂は、アクリロイル基同士の架橋により得られる構造を有することが好ましい。かかる架橋構造は、アクリロイル基を有する樹脂（Ａ）を加熱することによって、形成させることができる。
【００３３】
次に、樹脂（α）は式（２）に示す構造を有することが好ましい。
【００３４】
【化３】
2014188937.tif 000004
【００３５】
式（２）に示す構造は、水酸基とメラミン化合物のアミノ基に結合するメチロール基の架橋により得られる構造である。つまり、樹脂層（Ｘ）を形成する樹脂は、水酸基とメラミン化合物のアミノ基に結合するメチロール基の架橋により得られる式（２）の化学構造を有することが好ましい。かかる架橋構造は、水酸基を有する樹脂（Ａ）とメチロール基を有するメラミン化合物（Ｂ）を加熱することによって、形成させることができる。樹脂層（Ｘ）を形成する樹脂や樹脂（α）が式（２）に示す構造を有することで、樹脂層にオリゴマー析出抑制性を持たせることができる。
【００３６】
さらに、樹脂（α）は式（３）に示す構造を有することが好ましい。
【００３７】
【化４】
2014188937.tif 000005
【００３８】
式（３）に示す構造は、メラミン化合物のアミノ基に結合するメチロール基同士の架橋により得られる構造である。つまり、樹脂層（Ｘ）を形成する樹脂は、メラミン化合物のアミノ基に結合するメチロール基同士の架橋により得られる式（３）の化学構造を有することが好ましい。かかる架橋構造は、メチロール基を有するメラミン化合物（Ｂ）を加熱することによって、形成させることができる。樹脂層（Ｘ）を形成する樹脂や樹脂（α）は式（３）に示す構造を有することで、樹脂層にオリゴマー析出抑制性を持たせることができる。
【００３９】
加えて、樹脂（α）は式（４）に示す構造を有することが好ましい。
【００４０】
【化５】
2014188937.tif 000006
【００４１】
式（４）に示す構造は、ウレタン構造である。つまり、樹脂層（Ｘ）を形成する樹脂は、式（４）の化学構造を有することが好ましい。かかる構造は、例えば、水酸基とアクリロイル基に加えてウレタン構造を持つ樹脂（Ａ）を用いることなどによって、樹脂（α）に導入することができる。樹脂層（Ｘ）を形成する樹脂や樹脂（α）は式（４）に示す構造を有することで、樹脂層（Ｘ）に伸縮性や弾性を持たせることができる。すなわち、樹脂（α）が形成される際に（アクリロイル基同士の架橋構造や式（２）および（３）で示される架橋構造が形成される際に）、樹脂層（Ｘ）にクラックが発生したり、カールが発生したりすることがあるが、樹脂層（Ｘ）を形成する樹脂や樹脂（α）が式（４）の構造を有することにより、クラックやカールの発生を抑制することができる。
【００４２】
本発明において、樹脂（Ａ）とメラミン化合物（Ｂ）を用いて樹脂（α）を得る場合、樹脂層（Ｘ）を形成するための樹脂組成物（樹脂（Ａ）とメラミン化合物（Ｂ）の混合物）において、樹脂（Ａ）とメラミン化合物（Ｂ）の質量比は、樹脂（Ａ）の質量を１００質量部としたとき、メラミン化合物（Ｂ）の質量は１０質量部以上、６０質量部以下であることが好ましい。より好ましくは、メラミン化合物（Ｂ）の質量が２０質量部以上、５０質量部以下である。メラミン化合物（Ｂ）の質量を１０質量部以上とすることで、樹脂（α）に式（３）の構造を十分に持たせることができる。その結果、樹脂層（Ｘ）は、オリゴマーの析出を大幅に抑制させることが可能となる。また、樹脂層（Ｘ）と各種ハードコート剤との接着性が高まり、さらには、可撓性、強靭性、耐溶剤性も高まる。一方、メラミン化合物（Ｂ）の質量を６０質量部以下とすることで、式（３）の構造が形成される際に発生する硬化収縮を抑制することができる。その結果、樹脂層（Ｘ）でのクラックの発生が抑制され、良好なオリゴマー析出抑制性を維持し、且つ積層フィルムの透明性を付与することができる。
【００４３】
（３）水酸基とアクリロイル基を有する樹脂（Ａ）
本発明において用いられる、水酸基とアクリロイル基を有する樹脂（Ａ）とは、少なくとも１つ以上の水酸基と、１つ以上のアクリロイル基を有する樹脂である。本発明において、アクリロイル基はメタクリロイル基を含むものである。
【００４４】
本発明において、樹脂（Ａ）が水酸基とアクリロイル基を有するとは、樹脂（Ａ）がメラミン化合物（Ｂ）と共に加熱することによって樹脂（α）を形成せしめることができれば、どのような形態で有していても良い。例えば、樹脂（Ａ）が水酸基を有する重合体とアクリロイル基を有する重合体を有する樹脂であっても良く、水酸基とアクリロイル基を繰り返し単位とする重合体を有する樹脂であっても良い。中でも樹脂（Ａ）は、アクリル酸エステル化合物及び／又はメタクリル酸エステル化合物（ａ）と、水酸基を有するエチレン系不飽和化合物（ｂ）と、式（４）で示される化学構造（ウレタン構造）と多官能アクリロイル基を有する化合物（ｃ）を用い、これらを重合することによって得られる重合体を有する樹脂であることが好ましい。緻密な架橋構造を形成させる点で、（ａ）から形成された炭化水素鎖に（ｂ）及び（ｃ）がランダムにグラフト重合されている重合体を有することがより好ましい。これらのモノマー（（ａ）、（ｂ）及び（ｃ））を用いて重合された樹脂（Ａ）は、メラミン化合物（Ｂ）と加熱することによって、前述した樹脂（α）を形成せしめることができる。以下、化合物（ａ）、（ｂ）及び（ｃ）について説明する。
【００４５】
アクリル酸エステル化合物及び／又はメタクリル酸エステル化合物（ａ）：
化合物（ａ）は、樹脂（Ａ）の主骨格を形成するモノマーである。化合物（ａ）の具体例としては、アクリル酸メチル、アクリル酸エチル、アクリル酸ｎ−プロピル、アクリル酸ｉ−プロピル、アクリル酸ｎ−ブチル、アクリル酸ｉ−ブチル、アクリル酸ｔ−ブチル、アクリル酸ｎ−オクチル、アクリル酸ｉ−オクチル、アクリル酸ｔ−オクチル、アクリル酸２−エチルヘキシル、メタクリル酸メチル、メタクリル酸エチル、メタクリル酸ｎ−プロピル、メタクリル酸ｉ−プロピル、メタクリル酸ｎ−ブチル、メタクリル酸ｉ−ブチル、メタクリル酸ｔ−ブチル、メタクリル酸ｎ−オクチル、メタクリル酸ｉ−オクチル、メタクリル酸ｔ−オクチル、メタクリル酸２−エチルヘキシル等のアクリル酸及び／またはメタクリル酸の炭素数１〜１８のアルキルエステルやその他、アクリル酸シクロヘキシル等のシクロ炭素数５〜１２のシクロアルキルエステル、アクリル酸ベンジル炭素数７〜１２のアラルキルエステルなどを挙げることができる。
【００４６】
化合物（ａ）、（ｂ）及び（ｃ）を用いて、樹脂（Ａ）を重合する場合、化合物（ａ）の質量は、（ａ）〜（ｃ）の化合物の質量の合計を１００質量部としたときに、５５質量部以上、９８質量部以下であることが好ましい。化合物（ａ）の質量（仕込み量）を上記の数値範囲内とすることで、樹脂（Ａ）を効率よく重合することができる。
【００４７】
水酸基を有するエチレン系不飽和化合物（ｂ）：
化合物（ｂ）は、水酸基を有することが必要である。かかる化合物（ｂ）をモノマーとして用いることにより、樹脂（Ａ）に水酸基を持たせることができる。
【００４８】
化合物（ｂ）の具体例としては、アクリル酸２−ヒドロキシエチル、アクリル酸２−ヒドロキシプロピル、アクリル酸３−ヒドロキシプロピル、アクリル酸２−ヒドロキシブチル、アクリル酸３−ヒドロキシブチル、アクリル酸４−ヒドロキシブチル、アクリル酸６−ヒドロキシヘキシル、２−ヒドロキシエチルアリルエーテル、２−ヒドロキシプロピルアリルエーテル、２−ヒドロキシブチルアリルエーテル、アリルアルコール、メタクリル酸２−ヒドロキシエチル、メタクリル酸２−ヒドロキシプロピル、メタクリル酸３−ヒドロキシプロピル、メタクリル酸２−ヒドロキシブチル、メタクリル酸３−ヒドロキシブチル、メタクリル酸４−ヒドロキシブチル、メタクリル酸６−ヒドロキシヘキシル、２−ヒドロキシエチルメタアリルエーテル、２−ヒドロキシプロピルメタアリルエーテル、２−ヒドロキシブチルメタアリルエーテルなど分子内に１つ以上の水酸基を含む不飽和化合物が好ましい。
【００４９】
また化合物（ｂ）は、カルボキシル基を有していても良い。
【００５０】
化合物（ａ）、（ｂ）及び（ｃ）を用いて、樹脂（Ａ）を重合する場合、化合物（ｂ）の質量は、（ａ）〜（ｃ）の化合物の質量の合計を１００質量部としたときに、１質量部以上、３０質量部以下であることが好ましい。化合物（ｂ）の質量（仕込み量）を、１質量部以上にすることで、樹脂（Ａ）に十分な量の水酸基を持たせることができる。また、化合物（ｂ）の質量を３０質量部以下とすることで、樹脂（Ａ）を効率よく重合することができる。化合物（ｂ）の質量が３０重量部を超えると、後述する方法によって樹脂組成物を含む塗液を調製する際に、水系溶媒（Ｅ）に水分散化または水溶化した樹脂（Ａ）がゲル化したり、凝集したりしてしまい、好適に使用することが困難になる場合がある。
【００５１】
式（４）で示される化学構造（ウレタン構造）とアクリロイル基を有する化合物（ｃ）：
本発明において用いられる、化合物（ｃ）は、アクリロイル基を有することが必要である。また、化合物（ｃ）が有するアクリロイル基が多官能であると、樹脂（α）に緻密な架橋構造を形成させることができるため好ましい。化合物（ｃ）が有するアクリロイル基の数は２以上、１５以下であることが好ましい。本発明において、アクリロイル基はメタクリロイル基を含むものである。かかる化合物（ｃ）をモノマーとして用いることにより、樹脂（Ａ）にアクリロイル基を持たせることができる。また、化合物（ｃ）は多官能アクリロイル基以外に分子内にウレタン構造を有することが好ましい。かかる化合物（ｃ）をモノマーとして用いることにより、樹脂（Ａ）にアクリロイル基とウレタン構造を持たせることができる。
【００５２】
化合物（ｃ）は、具体的には、多価アルコールと、イソシアネートモノマー及び／又は有機ポリイソシアネートとを反応させて得られる化合物と、水酸基を有するアクリレートモノマー及び／又は水酸基を有するメタクリレートモノマーとを、無溶剤下もしくは有機溶剤下で反応させ合成することで得られるウレタンアクリレート化合物が好ましい。
【００５３】
多価アルコールとしてはアクリルポリオール類、ポリエステルポリオール類、ポリカーボネートポリオール類、エチレングリコール、プロピレングリコールなどが挙げられる。イソシアネートモノマーとしてはトリレンジイソシアネート、ジフェニルメタンジイソシアネート、キシリレンジイソシアネート、イソホロンジイソシアネート、ヘキサメチレンジイソシアネートなどが挙げられ、有機ポリイソシアネートはイソシアネートモノマーから合成されるアダクトタイプ、イソシアヌレートタイプ、ビュレットタイプのポリイソシアネートなどが挙げられる。水酸基を有するアクリレートモノマーとしては、アクリル酸２-ヒドロキシエチル、2-ヒドロキシ-3-フェノキシプロピルアクリレート、イソシアヌル酸エチレンオキシド変性ジアクリレート、ペンタエリスリトールトリ及びテトラアクリレート、ジペンタエリスリトールペンタアクリレートなどが挙げられる。水酸基を有するメタクリレートモノマーとしては、メタクリル酸２-ヒドロキシエチル、メタクリル酸ヒドロキシプロピルなどが上げられる。また、化合物（ｃ）には、メチロール基が含有されていてもよい。
【００５４】
化合物（ａ）、（ｂ）及び（ｃ）を用いて、樹脂（Ａ）を重合する場合、化合物（ｃ）の質量は、（ａ）〜（ｃ）の化合物の質量の合計を１００質量部としたときに、１質量部以上、１５質量部以下であることが好ましい。化合物（ｃ）の質量を１質量部以上にすることで、樹脂（Ａ）に十分な量のアクリロイル基やウレタン構造を持たせることができる。
【００５５】
一方、化合物（ｃ）の質量が１５質量部を超えると、以下の現象が起こることがあり、好ましくない。すなわち、化合物（ｃ）の質量が１５質量部を超えると、樹脂（Ａ）が過剰な量のアクリロイル基を有するので、樹脂（α）を得るために樹脂（Ａ）を加熱すると、アクリロイル基同士の架橋構造が非常に多く形成される。その結果、著しい硬化収縮が引き起こされ、樹脂層にクラックが発生することがある。
【００５６】
（４）水酸基とアクリロイル基を有する樹脂（Ａ）の製造方法
本発明において用いられる樹脂（Ａ）の製造方法としては、特に限定されることなく公知の技術を適用することができるが、モノマーとして、化合物（ａ）、（ｂ）及び（ｃ）を用いることが好ましい。さらに、樹脂（Ａ）の製造方法としては、化合物（ａ）、（ｂ）及び（ｃ）を用いて水系溶媒（Ｅ）中で乳化重合により製造することが好ましい。水系溶媒（Ｅ）を用いることで、水系溶媒（Ｅ）を用いた樹脂組成物を含む塗液の調整が容易となる。また乳化重合により樹脂（Ａ）を製造することで、樹脂（Ａ）の機械的分散安定性が優れるので好ましい。
【００５７】
本発明で用いられる乳化剤は、アニオン系乳化剤、及びノニオン系乳化剤のいずれの乳化剤でも特に限定されず、単独または２種類以上を組み合わせて用いることができる。
【００５８】
アニオン系乳化剤としては、例えば、オレイン酸ナトリウムなどの高級脂肪酸塩類やドデシルベンゼンスルホン酸ナトリウムなどのアルキルアリールスルホン酸塩類、ラウリル硫酸ナトリウムなどのアルキル硫酸エステル塩類などが挙げられる。またノニオン系乳化剤としては、例えば、ポリオキシエチレンラウリルエーテルなどのポリオキシエチレンアルキルエーテル類やポリオキシエチレンオクチルフェニルエーテル類などが挙げられる。
【００５９】
乳化重合に際しては、通常、例えば、過硫酸ナトリウム、過硫酸カリウム、過硫酸アンモニウムなどの過硫酸塩類、t-ブチルヒドロパーオキシド、クメンヒドロパーオキシド、p-メンタンヒドロパーオキシドなどの有機過酸化物類、過酸化水素などの重合開始剤が使用される。これら重合開始剤も１種又は複数種併用のいずれの態様でも利用できる。
【００６０】
また乳化重合に際して、所望により重合開始剤とともに還元剤を併用することができる。このような還元剤としては、例えば、アスコルビン酸、酒石酸、クエン酸、ブドウ糖、ホルムアルデヒドスルホキシラート金属塩等の還元性有機化合物；チオ硫酸ナトリウム、亜硫酸ナトリウム、重亜硫酸ナトリウム、メタ重亜硫酸ナトリウム、重亜硫酸アンモニウム等の還元性無機化合物などが使用できる。
【００６１】
更に、乳化重合に際しては連鎖移動剤を使用することができる。このような連鎖移動剤としては、n-ドデシルメルカプタン、t-ドデシルメルカプタン、n-ブチルメルカプタン、2-エチルヘキシルチオグリコレート、2-メルカプトエタノール、トリクロロブロモメタン等を挙げることができる。本発明の樹脂（Ａ）の乳化重合において好適に採用される重合温度は約３０〜１００℃である。
【００６２】
（５）メチロール基を有するメラミン化合物（Ｂ）
本発明で用いることのできるメラミン化合物（Ｂ）は、１分子中にトリアジン環、及びメチロール基をそれぞれ１つ以上有している必要がある。かかるメラミン化合物（Ｂ）を用いることで、樹脂（α）に式（２）に示したメチロール基同士の架橋構造を持たせることができる。
【００６３】
このメラミン化合物（Ｂ）は、具体的には、メラミンとホルムアルデヒドを縮合して得られるメチロールメラミン誘導体に、低級アルコールとしてメチルアルコール、エチルアルコール、イソプロピルアルコール等を脱水縮合反応させてエーテル化した化合物などが好ましい。
【００６４】
メチロール化メラミン誘導体としては、例えばモノメチロールメラミン、ジメチロールメラミン、トリメチロールメラミン、テトラメチロールメラミン、ペンタメチロールメラミン、ヘキサメチロールメラミンを挙げることができる。
【００６５】
本発明において、メラミン化合物（Ｂ）の質量比は、樹脂（Ａ）の質量を１００質量部としたとき、前述したように１０質量部以上、６０質量部以下であることが好ましい。より好ましくは、メラミン化合物（Ｂ）の質量が２０質量部以上、５０質量部以下である。
【００６６】
（６）イソシアネート化合物、カルボジイミド化合物、オキサゾリン化合物から選ばれる少なくとも１種以上を含む化合物（Ｃ）：
本発明では、樹脂層（Ｘ）を形成する樹脂に、樹脂（α）、樹脂（Ａ）およびメラミン化合物（Ｂ）以外に、イソシアネート化合物、カルボジイミド化合物、オキサゾリン化合物から選ばれる少なくとも１種以上を含む化合物（Ｃ）を含有させることができる。
【００６７】
イソシアネート基を有する化合物としては、１，３−又は１，４−フエニレンジイソシアネート、２，４−又は２，６−トリレンジイソシアネート、１，５−ナフチレンジイソシアネート、４，４−ジフエニルメタンジイソシアネート、３，３−ジメチルジフエニルメタン−４，４−ジイソシアネート、１，３−キシリレンジイソシアネート等の芳香族ポリイソシアネート化合物や１，４−テトラメチレンジイソシアネート、１，６−ヘキサメチレンジイソシアネート、２，２，４−トリメチル−１，６−ヘキサメチレンジイソシアネート、１，８−オクタメチレンジイソシアネート、１，１０−デカメチレンジイソシアネート等の脂肪族ポリイソシアネート化合物、またはこれらイソシアネートの２量体または３量体やこれらイソシアネートと、例えばエチレングリコール、トリメチロールプロパン等の２価または３価のポリオールとのアダクト体などを例示できる。
【００６８】
オキサゾリン基を有する化合物としては、オキサゾリン基またはオキサジン基を１分子当たり少なくとも１つ以上有するものであれば特に限定されないが、付加重合性オキサゾリン基含有モノマーが好ましく、２−ビニル−２−オキサゾリン、２−ビニル−４−メチル−２−オキサゾリン、２−ビニル−５−メチル−２−オキサゾリン、２−イソプロペニル−２−オキサゾリン、２−イソプロペニル−４−メチル−２−オキサゾリン、２−イソプロペニル−５−エチル−２−オキサゾリンを挙げることができる。
カルボジイミド基を有する化合物としては、例えば、下記式（５）で表されるカルボジイミド構造を１分子当たり少なくとも１つ以上有するものであれば特に限定されないが、耐湿熱接着性などの点で、１分子中に２つ以上を有するポリカルボジイミド化合物が特に好ましい。特に、ポリエステル樹脂やアクリル樹脂などのポリマーの末端や側鎖に、複数個のカルボジイミド基を有する、高分子型のイソシアネート化合物を用いると、本発明の樹脂層をポリエステルフィルム上に設け、積層フィルムとしたときに、樹脂層の硬度向上やオリゴマー析出抑制性だけでなく、各種インキやハードコート剤などとの接着性や耐湿熱接着性、可撓性、強靭性が高まり好ましく用いることができる。
−Ｎ=Ｃ=Ｎ− （５）
カルボジイミド化合物の製造は公知の技術を適用することができ、一般的には、ジイソシアネート化合物を触媒存在下で重縮合することにより得られる。ポリカルボジイミド化合物の出発原料であるジイソシアネート化合物としては、芳香族、脂肪族、脂環式ジイソシアネートなどを用いることができ、具体的にはトリレンジイソシアネート、キシレンジイソシアネート、ジフェニルメタンジイソシアネート、ヘキサメチレンジイソシアネート、シクロヘキサンジイソシアネート、イソホロンジイソシアネート、ジシクロヘキシルジイソシアネートなどを用いることができる。更に本発明の効果を消失させない範囲において、ポリカルボジイミド化合物の水溶性や水分散性を向上するために、界面活性剤を添加することや、ポリアルキレンオキシド、ジアルキルアミノアルコールの四級アンモニウム塩、ヒドロキシアルキルスルホン酸塩などの親水性モノマーを添加しても用いてもよい。
【００６９】
また他の化合物、例えば、アジリジン化合物、アミドエポキシ化合物、チタンキレートなどのチタネート系カップリング剤、メチロール化あるいはアルキロール化した尿素系化合物、アクリルアミド系化合物などを任意で用いることもできる。
【００７０】
本発明において、イソシアネート化合物、カルボジイミド化合物、オキサゾリン化合物から選ばれる少なくとも１種以上を含む化合物（Ｃ）の質量は、樹脂（Ａ）の質量を１００質量部としたとき、４０質量部以上、１００質量部以下であることが好ましい。より好ましくは、化合物（Ｃ）の質量が５５質量部以上、８５質量部以下である。化合物（Ｃ）を４０質量部以上とすることで、樹脂層（Ｘ）は式（１）を満たす官能基指数を有し、各種ハードコート剤との良好な接着性を発現することができる。一方、化合物（Ｃ）を１００質量部以下とすることで、樹脂層（Ｘ）は各種ハードコート剤との良好な接着性を維持しつつ、樹脂（α）が有するオリゴマー抑制性を発現することができる。
【００７１】
（７）ポリエステルフィルム
本発明の積層フィルムにおいて、基材フィルムとなるポリエステルフィルムについて詳しく説明する。ポリエステルとは、エステル結合を主鎖の主要な結合鎖とする高分子の総称であって、エチレンテレフタレート、プロピレンテレフタレート、エチレン−２，６−ナフタレート、ブチレンテレフタレート、プロピレン−２，６−ナフタレート、エチレン−α，β−ビス（２−クロロフェノキシ）エタン−４，４‘−ジカルボキシレートなどから選ばれた少なくとも１種の構成成分を主要構成成分とするものを好ましく用いることができる。本発明では、ポリエステルフィルムとしてポリエチレンテレフタレートを用いることが好ましい。またポリエステルフィルムに熱や収縮応力などが作用する場合には、ポリエステルフィルムとして耐熱性や剛性に優れたポリエチレン−２，６−ナフタレートを用いることが特に好ましい。
【００７２】
上記ポリエステルフィルムは、二軸配向されたものであるのが好ましい。二軸配向ポリエステルフィルムとは、一般に、未延伸状態のポリエステルシート又はフィルムを長手方向および長手方向に直行する幅方向に各々２．５〜５倍程度延伸され、その後、熱処理を施されて、結晶配向が完了されたものであり、広角Ｘ線回折で二軸配向のパターンを示すものをいう。ポリエステルフィルムが二軸配向していない場合には、積層フィルムの熱安定性、特に寸法安定性や機械的強度が不十分であったり、平面性の悪いものとなるので好ましくない。
【００７３】
また、ポリエステルフィルム中には、各種添加剤、例えば、酸化防止剤、耐熱安定剤、耐候安定剤、紫外線吸収剤、有機系易滑剤、顔料、染料、有機又は無機の微粒子、充填剤、帯電防止剤、核剤などがその特性を悪化させない程度に添加されていてもよい。
【００７４】
ポリエステルフィルムの厚みは特に限定されるものではなく、用途や種類に応じて適宜選択されるが、機械的強度、ハンドリング性などの点から、通常は好ましくは１０〜５００μｍ、より好ましくは２５〜２５０μｍ、最も好ましくは５０〜１５０μｍである。また、ポリエステルフィルムは、共押出しによる複合フィルムであってもよいし、得られたフィルムを各種の方法で貼り合わせたフィルムであっても良い。
【００７５】
（８）樹脂層の形成方法
本発明では、樹脂（Ａ）とメラミン化合物（Ｂ）、化合物（Ｃ）を含有する樹脂組成物をポリエステルフィルムの少なくとも一面の上に設け、その後加熱し、ポリエステルフィルム上に樹脂（α）を含む樹脂層を形成させることが好ましい。特に、加熱温度を１５０℃以上にすることで、式（２）、式（３）の構造を有する樹脂層（Ｘ）を効果的に形成させることが可能となる。これによって、各種ハードコート剤との接着性に優れ、オリゴマーが析出しづらい積層フィルムを得ることができる。
【００７６】
また前記樹脂組成物中において、樹脂（Ａ）とメラミン化合物（Ｂ）、化合物（Ｃ）の含有量の合計は、樹脂組成物中の固形分に対して、８０質量％以上であることが好ましい。樹脂（Ａ）とメラミン化合物（Ｂ）、化合物（Ｃ）の含有量の合計を、８０質量％以上にすることで、加熱した際に効率的に式（２）、式（３）の構造を有する樹脂層を形成させることが可能となる。一方、樹脂（Ａ）とメラミン化合物（Ｂ）、化合物（Ｃ）以外のその他の各種添加剤は、樹脂組成物中の固形分に対して含有量の合計が、２０重量％未満とすることが好ましい。化合物（Ｃ）やその他の各種添加剤の含有量の合計を、２０重量％未満とすることにより、前述した樹脂（Ａ）とメラミン化合物（Ｂ）から得られる式（２）、式（３）の構造を有する樹脂層（Ｘ）の形成を阻害することなく、また、樹脂層（Ｘ）に各種ハードコート剤との接着性を向上させることができる。
【００７７】
樹脂（Ａ）とメラミン化合物（Ｂ）、化合物（Ｃ）を含有する樹脂組成物をポリエステルフィルム上に設ける際に、溶媒を用いても良い。すなわち、樹脂（Ａ）とメラミン化合物（Ｂ）、化合物（Ｃ）を溶媒に溶解または分散せしめて、塗液とし、これをポリエステルフィルムに塗布しても良い。塗布後に、溶媒を乾燥させ、かつ加熱することで樹脂（α）が積層されたフィルムを得ることができる。本発明では、溶媒として水系溶媒（Ｅ）を用いることが好ましい。水系溶媒を用いることで、加熱工程において、溶媒が急激に蒸発することを抑制でき、均一な樹脂層を形成できる。また水系溶媒は有機溶剤と比較して環境負荷の点で優れている。
【００７８】
ここで、水系溶媒（Ｅ）とは水、または水とメタノール、エタノール、イソプロピルアルコール、ブタノール等のアルコール類、アセトン、メチルエチルケトンなどのケトン類、エチレングリコール、ジエチレングリコール、プロピレングリコール等のグリコール類など、水に可溶である有機溶媒が任意の比率で混合させているものを指す。
【００７９】
樹脂組成物のポリエステルフィルムへの塗布方法はインラインコート法、オフコート法のどちらでも用いることができるが、好ましくはインラインコート法である。インラインコート法とは、ポリエステルフィルムの製造の工程内で塗布を行う方法である。具体的には、ポリエステル樹脂を溶融押し出ししてから二軸延伸後熱処理して巻き上げるまでの任意の段階で塗布を行う方法を指し、通常は、溶融押出し後・急冷して得られる実質的に非晶状態の未延伸（未配向）ポリエステルフィルム（以降Ａフィルムと称する場合がある）、その後に長手方向に延伸された一軸延伸（一軸配向）ポリエステルフィルム（以降Ｂフィルムと称する場合がある）、またはさらに幅方向に延伸された熱処理前の二軸延伸（二軸配向）ポリエステルフィルム（以降Ｃフィルムと称する場合がある）の何れかのフィルムに塗布する。
【００８０】
本発明では、結晶配向が完了する前のポリエステルフィルムのＡフィルム、Ｂフィルム、の何れかのフィルムに、樹脂組成物を塗布し、溶媒を蒸発させ、その後、ポリエステルフィルムを一軸方向又は二軸方向に延伸し、加熱し、ポリエステルフィルムの結晶配向を完了させるとともに、樹脂層を設ける方法を採用することが好ましい。この方法によれば、ポリエステルフィルムの製膜と、樹脂組成物の塗布と溶媒の乾燥、および加熱（すなわち、樹脂層の形成）を同時に行うことができるために製造コスト上のメリットがある。また、塗布後に延伸を行うために樹脂層の厚みをより薄くすることが容易である。
【００８１】
中でも、長手方向に一軸延伸されたフィルム（Ｂフィルム）に、樹脂組成物を塗布し、溶媒を乾燥させ、その後、幅方向に延伸し、加熱する方法が好ましい。未延伸フィルムに塗布した後、二軸延伸する方法に比べ、延伸工程が１回少ないため、延伸による樹脂層の欠陥や亀裂が発生を抑制することができる。
【００８２】
一方、オフラインコート法とは、上記Ａフィルムを一軸又は二軸に延伸し、加熱処理を施しポリエステルフィルムの結晶配向を完了させた後のフィルム、またはＡフィルムに、フィルムの製膜工程とは別工程で樹脂組成物を塗布する方法である。本発明では、上述した種々の利点から、インラインコート法により設けられることが好ましい。
【００８３】
よって、本発明において最良の樹脂層の形成方法は、水系溶媒（Ｅ）を用いた樹脂組成物を、ポリエステルフィルム上にインラインコート法を用いて塗布し、水系溶媒（Ｅ）を乾燥させ、加熱することによって形成する方法である。
【００８４】
（８）樹脂組成物を含む塗液の調整方法
樹脂組成物を含む塗液を作成する場合、溶媒は水系溶媒（Ｅ）を用いることが好ましい。樹脂組成物を含む塗液は、必要に応じて水分散化または水溶化した樹脂（Ａ）、メラミン化合物（Ｂ）および水系溶媒（Ｅ）を任意の順番で所望の重量比で混合、撹拌することで作製することができる。次いで、必要に応じて易滑剤や無機粒子、有機粒子、界面活性剤、酸化防止剤、熱開始剤などの各種添加剤を、樹脂組成物により形成される樹脂層の特性を悪化させない程度に任意の順番で混合、撹拌することができる。混合、撹拌する方法は、容器を手で振って行ったり、マグネチックスターラーや撹拌羽根を用いたり、超音波照射、振動分散などを行うことができる。
【００８５】
（９）塗布方式
ポリエステルフィルムへの樹脂組成物の塗布方式は、公知の塗布方式、例えばバーコート法、リバースコート法、グラビアコート法、ダイコート法、ブレードコート法等の任意の方式を用いることができる。
【００８６】
（１０）積層フィルム製造方法
本発明の積層フィルムの製造方法について、ポリエステルフィルムとして、ポリエチレンテレフタレート（以下、ＰＥＴと称する）フィルムを用いた例を挙げて説明する。まず、ＰＥＴのペレットを十分に真空乾燥した後、押出機に供給し、約２８０℃でシート状に溶融押し出し、冷却固化せしめて未延伸（未配向）ＰＥＴフィルム（Ａフィルム）を作製する。このＡフィルムを８０〜１２０℃に加熱したロールで長手方向に２．５〜５．０倍延伸して一軸配向ＰＥＴフィルム（Ｂフィルム）を得る。このＢフィルムの片面に所定の濃度に調製した、樹脂（Ａ）とメラミン化合物（Ｂ）、化合物（Ｃ）を含む樹脂組成物を有する塗液を塗布する。この時、塗布前にＰＥＴフィルムの塗布面にコロナ放電処理等の表面処理を行ってもよい。コロナ放電処理等の表面処理を行うことで、ＰＥＴフィルム上への樹脂組成物の塗布性が向上するため、樹脂組成物のはじきを防止し、均一な塗布厚みを達成することができる。
【００８７】
塗布後、ＰＥＴフィルムの端部をクリップで把持して８０〜１３０℃の予熱ゾーンへ導き、塗液の溶媒を乾燥させる。乾燥後幅方向に１．１〜５．０倍延伸する。引き続き１５０〜２５０℃の熱処理ゾーンへ導き１〜３０秒間の熱処理を行い、結晶配向を完了させるとともに、樹脂（α）を含む樹脂層の形成を完了させる。この加熱工程（熱処理工程）で、必要に応じて幅方向、あるいは長手方向に３〜１５％の弛緩処理を施してもよい。かくして得られた積層フィルムは、透明性が良好であり、且つ、搬送工程や加工工程での擦り傷の発生を抑制し、加熱処理を伴う加工工程においてポリエステルフィルムからのオリゴマーの析出を抑制する。
【００８８】
（特性の測定方法および効果の評価方法）
本発明における特性の測定方法、および効果の評価方法は次のとおりである。
【００８９】
（１）全光線透過率・ヘイズの測定
一辺が５ｃｍの正方形状の積層フィルムサンプルを３点（３個）準備する。次にサンプルを２３℃、相対湿度５０％に４０時間放置する。それぞれのサンプルを日本電色工業（株）製濁度計「ＮＤＨ５０００」を用いて、全光線透過率の測定はＪＩＳ「プラスチック透明材料の全光線透過率の試験方法」（Ｋ７３６１−１、１９９７年版）、ヘイズの測定はＪＩＳ「透明材料のヘーズの求め方」（Ｋ７１３６  ２０００年版）に準ずる方式で実施する。それぞれの３点（３個）の全光線透過率およびヘイズの値を平均して、積層フィルムの全光線透過率およびヘイズの値とする。
【００９０】
（２）樹脂層厚みの測定
まず、積層フィルムを、ＲｕＯ４を用いて染色する。次に、積層フィルムを凍結させた後、フィルム厚み方向に切断し、樹脂層断面観察用の超薄切片サンプルを１０点（１０個）得る。それぞれのサンプル断面をＴＥＭ（透過型電子顕微鏡：（株）日立製作所製Ｈ７１００ＦＡ型）にて１万〜１００万倍で観察し、断面写真を得る。その１０点（１０個）のサンプルの樹脂層厚みの測定値を平均して、積層フィルムの樹脂層厚みとする。
【００９１】
（３）樹脂層を形成する樹脂中の式（２）〜（４）の構造確認
樹脂層を形成する樹脂中の式（２）〜（４）の構造の確認方法は、特に特定の手法に限定されないが、以下のような方法が例示できる。例えば、ガスクロマトグラフ質量分析（ＧＣ−ＭＳ）による式（２）〜（４）の構造に由来する重量ピークの有無を確認する。次に、フーリエ変換型赤外分光（ＦＴ−ＩＲ）にて、式（２）〜（４）の構造が有する各原子間の結合に由来するピークの有無を確認する。さらに、プロトン核磁気共鳴分光（１Ｈ−ＮＭＲ）にて、式（２）〜（４）の構造が有する水素原子の位置に由来する化学シフトの位置と水素原子の個数に由来するプロトン吸収線面積を確認する。これらの結果を合わせて総合的に確認する手法が好ましい。
【００９２】
（４）樹脂（α）のガラス転移点温度（Ｔｇ）測定
まず、積層フィルムを５ｍｇ量り取る。次に量り取った積層フィルムを温度変調示差走査熱量計（ＴＭＤＳＣ）Ｑ１０００（ＴＡ  Ｉｎｓｔｒｕｍｎｅｔｓ社製）にて測定を実施する。温度変調示差走査熱量計では、全体のＤＳＣシグナル（全熱流）をガラス転移など、発熱と吸熱が起こる可逆的な熱成分と、エンタルピー緩和、硬化反応、脱溶媒などの不可逆な熱成分とに分離できる。測定で得られた全体の示差走査熱量シグナルより、可逆成分である、樹脂（α）のガラス転移点由来のシグナルを抽出し、樹脂（α）のガラス転移点とする。ここで、積層フィルムの基材フィルムであるポリエステルフィルムを形成するポリエステルのガラス転移点を事前に測定しておくことで、ポリエステルフィルムを形成するポリエステルと樹脂（α）のガラス転移点とを区別することができる。
【００９３】
（５）表面エネルギー（ｘ）の算出
積層フィルムの樹脂層（Ｘ）の表面エネルギー（ｘ）（単位：ｍＮ／ｍ）を以下の方法で算出する。積層フィルムを室温２３℃相対湿度６５％の雰囲気中に２４時間静置後する。その後、同雰囲気下で、樹脂層（Ｘ）に対して、純水、エチレングリコール、ホルムアミド、ジヨードメタンの４種の溶液のそれぞれの接触角を、接触角計ＣＡ−Ｄ型（協和界面科学（株）社製）により、それぞれ５点測定する。５点の測定値の最大値と最小値を除いた３点の測定値の平均値をそれぞれの溶液の接触角とする。尚、樹脂層（Ｘ）のポリエステルフィルムとの界面側の測定は、一度溶剤によりポリエステルフィルム（Ｐ）を溶出させ、樹脂層（Ｘ）のポリエステルフィルムとの界面を露出させたもので測定する。
【００９４】
次に、得られた４種類の溶液の接触角を用いて、畑らによって提案された「固体の表面自由エネルギー（γ）を分散力成分（γＳｄ）、極性力成分（γＳｐ）、および水素結合力成分（γＳｈ）の３成分に分離し、Ｆｏｗｋｅｓ式を拡張した式（拡張Ｆｏｗｋｅｓ式）」に基づく幾何平均法により、本発明の分散力、極性力、及び分散力と極性力の和である表面エネルギーを算出する。
【００９５】
具体的な算出方法を示す。各記号の意味について下記する。γＳＬは固体と液体の界面での張力である場合、数式（１）が成立する。
【００９６】
γＳＬ：  樹脂層（Ｘ）と表１に記載の既知の溶液の表面自由エネルギー
γＳ  ：  樹脂層（Ｘ）の表面自由エネルギー
γＬ  ：  表１に記載の既知の溶液の表面自由エネルギー
γＳｄ：  樹脂層（Ｘ）の表面自由エネルギーの分散力成分
γＳｐ：  樹脂層（Ｘ）の表面自由エネルギーの極性力成分
γＳｈ：  樹脂層（Ｘ）の表面自由エネルギーの水素結合力成分
γLｄ ：  表１に記載の既知の溶液の表面自由エネルギーの分散力成分
γLｐ ：  表１に記載の既知の溶液の表面自由エネルギーの極性力成分
γLｈ：  表１に記載の既知の溶液の表面自由エネルギーの水素結合力成分
γＳＬ＝γＳ＋γＬ−２(γＳｄ・γＬｄ)１／２−２(γＳｐ・γＬｐ)１／２−２(γＳｈ・γＬｈ) １／２  ・・・  式（５）。
【００９７】
また、平滑な固体面と液滴が接触角（θ）で接しているときの状態は次式で表現される（Ｙｏｕｎｇの式）。
【００９８】
γＳ＝γＳＬ＋γＬｃｏｓθ  ・・・  式（６）。
【００９９】
これら数式（１）、数式（２）を組み合わせると、次式が得られる。
(γＳｄ・γＬｄ)１／２＋(γＳｐ・γＬｐ) １／２＋(γＳｈ・γＬｈ)１／２＝γＬ(１＋cosθ)／２  ・・・  式（７）。
【０１００】
実際には、水、エチレングリコール、ホルムアミド、及びジヨードメタンの４種類の溶液に接触角（θ）と、表１に記載の既知の溶液の表面張力の各成分（γLｄ、γLｐ、γLｈ）を数式（３）に代入し、４つの連立方程式を解く。その結果、固体の表面エネルギー（γ）、すなわち樹脂層（Ｘ）の表面の表面エネルギーが算出される。
【０１０１】
（６）官能基指数（ｙ）の算出
まず、積層フィルムの樹脂層（Ｘ）表面をＸ線光電子分光法（ＸＰＳ）測定装置Ｑｕａｎｔｅｒａ  ＳＸＭ（ＰＨＩ社製、励起Ｘ線：ｍｏｎｏｃｈｏｒｏｍａｔｉｃ  ＡｌＫα１．２線（１４８６．６ｅＶ）、Ｘ線径：２００μｍ、光電子脱出角度：４５°）にて分析し、元素組成および化学状態を調べる。尚、ＸＰＳ分析とは超高真空中においた樹脂層（Ｘ）表面に軟Ｘ線を照射し、樹脂層（Ｘ）表面から放出される光電子をアナライザーで検出する方法であり、物質中の束縛電子の結合エネルギー値から樹脂層（Ｘ）の元素情報が、また各ピークのエネルギーシフトから価数や結合状態、ピーク面積比から定量に関する情報が得られる。光電子が物質中を進むことができる長さ（平均自由行程）が、１０ｎｍ未満であることから、本分析手法における検出深さは１０ｎｍ未満である。ＸＰＳ分析によって得られた元素全体量に対する炭素の元素組成（％）と、その炭素に関するピークを分割して得られるＣ１ｓピーク中のＣ−Ｎ結合、Ｃ−Ｏ結合を合計した組成比（炭素元素組成の中で、炭素がＣ−Ｎ結合、Ｃ−Ｏ結合になっている比率）を掛け合わせることで官能基指数を得る。すなわち、官能基指数とは、ＸＰＳによって検出された元素全体量を１００％とした時、炭素の比率を示す［炭素元素組成（％）］に、その炭素元素組成の中で、炭素がＣ−Ｎ結合、Ｃ−Ｏ結合になっている比率である［炭素元素組成に対するＣ−Ｎ結合、Ｃ−Ｏ結合となっている割合］を掛け合わせた値である。この官能基指数（ｙ）（％）＝［元素全体量に対する炭素元素組成（％）］×［炭素元素組成に対するＣ−Ｎ結合、Ｃ−Ｏ結合になっている割合］である官能基指数（ｙ）により、樹脂層（Ｘ）の表面に存在するＣ−Ｎ結合、Ｃ−Ｏ結合の量を評価することができる。
【０１０２】
（７）ハードコート剤との接着性評価
本発明に積層フィルムのハードコート剤との接着性を評価するため、有機溶媒塗料系の紫外線硬化型ハードコート剤（ＨＣ−Ａ、ＨＣ−Ｂ）や無溶媒型紫外線硬化型樹脂（ＨＣ−Ｃ）を用いた。
【０１０３】
ＨＣ−Ａ：（下記の組成比で調整した）
・ジペンタエリスリトールヘキサアクリレート：７０重量部
・Ｎ−ビニルピロリドン：３０重量部
・１−ヒドロキシシクロヘキシルフェニルケトン：４重量部。
【０１０４】
ＨＣ−Ｂ：（株）ＪＳＲ製“オプスター” （登録商標）ＫＺ６４４５Ａ
ＨＣ−Ｃ：無溶媒型透明紫外線硬化型樹脂（下記の組成比で調整した）
・三洋化成（株）製“サンラッド”（登録商標）ＲＣ−６１０：６０重量部
・三菱レイヨン（株）製“ダイヤビーム”（登録商標）ＵＲ−６５３０：２０重量部
・日本化薬（株）製ＤＰＨＡ（ジペンタエリスリトールペンタアクリレート／ジペンタエリスリトールヘキサアクリレート混合物）：２０重量部。
【０１０５】
ここで、ハードコートＡ、ハードコートＢについては、バーコーターを用いて硬化後の膜厚が２μｍとなるように、積層フィルムの樹脂層（Ｘ）の表面に塗布し、エスペック（株）製熱風オーブン「ＨＩＧＨ−ＴＥＭＰ−ＯＶＥＮ  ＰＨＨ−２００」にて１００℃、１分間乾燥させその後、照射強度１２０Ｗ／ｃｍの紫外線ランプを用い、照射距離（ランプとインキ面の距離）１２ｃｍで、コンベア速度３ｍ／分、積算強度約３５０ｍＪ／ｃｍ２でＵＶ照射し、該ハードコート層を硬化させた。接着性評価は以下のクロスカット法を用いて行った。
【０１０６】
ハードコートＣについては、ワイヤーバーコート法で厚み約５μｍになるように、積層フィルムの樹脂層（Ｘ）の表面に塗布し、その後、照射強度１２０Ｗ／ｃｍの紫外線ランプを用い、照射距離（ランプとインキ面の距離）１２ｃｍで、コンベア速度２ｍ／分、積算強度約５５０ｍＪ／ｃｍ２でＵＶ照射し、該無溶媒型透明紫外線硬化型樹脂を硬化させた。接着性評価は以下のクロスカット法を用いて行った。
【０１０７】
＜クロスカット法＞
各種ハードコートの硬化膜に１ｍｍ２のクロスカットを１００個入れ、ニチバン（株）製“セロハンテープ”（登録商標）をその上に貼り付け、ゴムローラーを用いて、荷重１９．６Ｎで３往復させ、押し付けた後、９０度方向に剥離し、該硬化膜の残存した個数により評価した。評価は３回実施し、３回の測定の平均値において、残存した個数が８０以上を接着性良好「○」、８０未満を接着性不良「×」とした。
【０１０８】
（８）加熱処理評価
一辺が１０ｃｍの積層フィルムサンプルを金属枠に４辺で固定する。次に、金属枠に固定した積層フィルムサンプルを１５０℃（風量ゲージ「７」）に設定したエスペック（株）製熱風オーブン「ＨＩＧＨ−ＴＥＭＰ−ＯＶＥＮ  ＰＨＨ−２００」に、オーブン内の床に対して立てて入れ１時間加熱する。その後、積層フィルムサンプルを空冷で１時間放置した。
【０１０９】
次に、ポリエステルフィルムの一面のみに樹脂層が形成されている場合は、以下の方法によって、樹脂層とは反対面のポリエステルフィルム面から析出したオリゴマーを除去する。すなわち、樹脂層と反対にあるポリエステルフィルムの面を、アセトンを含ませた不織布（小津産業（株）製、ハイゼガーゼＮＴ−４）にて拭き取り、さらにアセトンで流し、２３℃、相対湿度５０％で４０時間放置乾燥させる。その後（１）と同様にヘイズを測定し、加熱処理評価前のヘイズとの差をΔヘイズとして評価する。
【０１１０】
ポリエステルフィルムの両面に樹脂層が形成されている場合は、前述の空冷で１時間放置したサンプルを、（１）と同様にヘイズを測定し、加熱処理評価前のヘイズとの差を１／２にした値（＝（（加熱熱処理評価後のヘイズ値）−（加熱処理評価前のヘイズ値））／２）をΔヘイズとして評価する。Δヘイズが０．３％未満を良好とする。
【０１１１】
なお、ポリエステルフィルムの一面のみに樹脂層が形成されている場合、ポリエステルフィルムの両面に樹脂層が形成されている場合のどちらにおいても、Δヘイズが０．３％未満を良好とする。尚、目安としてΔヘイズが０．３％未満であると加熱処理前後において目視ではヘイズ値の変化は分からない。０．３％以上、０．５％未満では個人差はあるが加熱処理前後で目視でのヘイズ値の変化が分かる可能性がある。０．５％以上では加熱処理前後で目視でのヘイズの変化が明らかに分かる。
【実施例】
【０１１２】
（実施例１）
・水酸基とアクリロイル基を有する樹脂（Ａ）：
ステンレス反応容器に、メタクリル酸メチル（ａ）、メタクリル酸ヒドロキシエチル（ｂ）、ウレタンアクリレートオリゴマー（根上工業（株）製、アートレジン（登録商標）ＵＮ−３３２０ＨＡ、アクリロイル基の数が６）（ｃ）を表中の質量比で仕込み、乳化剤としてドデシルベンゼンスルホン酸ナトリウムを（ａ）〜（ｃ）の合計１００質量部に対して２質量部を加えて撹拌し、混合液１を調製した。次に、攪拌機、環流冷却管、温度計及び滴下ロートを備えた反応装置を準備した。上記混合液１を６０重量部と、イソプロピルアルコール２００重量部、重合開始剤として過硫酸カリウムを５重量部とを反応装置に仕込み、６０℃に加熱し、混合液２を調製した。混合液２は６０℃の加熱状態のまま２０分間保持させた。次に、混合液１を４０重量部とイソプロピルアルコール５０重量部、過硫酸カリウム５重量部からなる混合液３を調製した。続いて、滴下ロートを用いて混合液３を２時間かけて混合液２へ滴下し、混合液４を調製した。その後、混合液４は６０℃に加熱した状態のまま２時間保持した。得られた混合液４を５０℃以下に冷却した後、攪拌機、減圧設備を備えた容器に移した。そこに、濃度２５重量％のアンモニア水６０重量部、及び純水９００重量部を加え、６０℃に加熱しながら減圧下にてイソプロピルアルコール及び未反応モノマーを回収し、純水に分散された樹脂（Ａ）を得た。
・メチロール基を有するメラミン化合物（Ｂ）：
メチロール化メラミン（（株）三和ケミカル製、ニカラック（登録商標）ＭＸ−０３５）を用いた。
・イソシアネート化合物、カルボジイミド化合物、オキサゾリン化合物から選ばれる少なくとも１種以上を含む化合物（Ｃ）：
（Ｃ）−１：オキサゾリン化合物（（株）日本触媒製“エポクロス”ＷＳ−５００）
（Ｃ）−２：カルボジイミド化合物（日清紡ケミカル（株）“カルボジライト”Ｖ−０４）を用いた。
【０１１３】
・樹脂組成物、及び樹脂組成物を含む塗液：
樹脂（Ａ）、メラミン化合物（Ｂ）、化合物（Ｃ）を質量比で、（Ａ）／（Ｂ）／（Ｃ）（（Ｃ）−１／（Ｃ）−２＝３７／４０）＝１００／１０／７７となるように混合した。そこに、積層フィルム表面に易滑性を付与させるために、無機粒子として数平均粒子径３００ｎｍのシリカ粒子（（株）日本触媒社製  シーホスター（登録商標）ＫＥ−Ｗ３０）を樹脂（Ａ）１００質量部に対して２質量部添加した。さらに、樹脂組成物のポリエステルフィルム上への塗布性を向上させるために、樹脂組成物にフッ素系界面活性剤（互応化学（株）製  プラスコート（登録商標）ＲＹ−２）を、樹脂組成物を含む塗液に対する含有量が０．０３質量部になるよう添加した。
【０１１４】
・ポリエステルフィルム：
実質的に粒子を含有しないＰＥＴペレット（極限粘度０．６３ｄｌ／ｇ）を充分に真空乾燥した後、押出機に供給し２８５℃で溶融した。次に、溶融したＰＥＴをＴ字型口金よりシート状に押し出し、静電印加キャスト法を用いて表面温度２５℃の鏡面キャスティングドラムに巻き付けて冷却固化せしめた。この未延伸フィルムを９０℃に加熱して長手方向に３．４倍延伸し、一軸延伸フィルム（Ｂフィルム）とした。
【０１１５】
・積層フィルム：
一軸延伸フィルムの片面に、樹脂組成物をバーコートを用いて塗布厚み約８μｍで塗布した。続いて、樹脂組成物を塗布した一軸延伸フィルムの幅方向の両端部をクリップで把持して予熱ゾーンに導いた。予熱ゾーンの雰囲気温度を９０℃〜１００℃にし、樹脂組成物を含む塗液の溶媒を乾燥させた。引き続き、連続的に１１０℃の延伸ゾーンで幅方向に３．５倍延伸し、続いて２３５℃の熱処理ゾーンで２０秒間熱処理を施し、樹脂（α）を形成せしめ、ポリエステルフィルムの結晶配向の完了した積層フィルムを得た。得られた積層フィルムにおいてＰＥＴフィルムの厚みは１００μｍ、樹脂層（Ｘ）の厚みは１５０ｎｍであった。
【０１１６】
積層フィルムの樹脂層（Ｘ）を形成する樹脂については、ガスクロマトグラフ質量分析（ＧＣ−ＭＳ）により式（２）〜（４）の構造に由来する重量ピークの存在を確認した。次に、フーリエ変換型赤外分光（ＦＴ−ＩＲ）にて、式（２）〜（４）の構造が有する各原子間の結合に由来するピークの存在を確認した。最後に、プロトン核磁気共鳴分光（１Ｈ−ＮＭＲ）にて、式（２）〜（４）の構造が有する水素原子の位置に由来する化学シフトの位置とプロトン吸収線面積から水素原子の数を確認した。これらの結果を合わせて、樹脂層（Ｘ）中に式（２）〜（４）の構造を有していることを確認した。
【０１１７】
得られた積層フィルムの特性等を表２に示す。表面エネルギーと官能基指数の算出結果より式（１）を満たし、全光線透過率やヘイズなどの透明性に優れ、且つ接着性評価が「○」、及び１５０℃１時間加熱処理後のヘイズ変化が０．３％以内と良好な結果であった。
【０１１８】
（実施例２）
樹脂（Ａ）、メラミン化合物（Ｂ）、化合物（Ｃ）を質量比で、（Ａ）／（Ｂ）／（Ｃ）（（Ｃ）−１／（Ｃ）−２＝３５／３５）＝１００／２０／７０となるように混合した以外は実施例１と同様の方法で、積層フィルムを得た。得られた積層フィルムの特性等を表２に示す。実施例１と同様に、表面エネルギーと官能基指数の算出結果より式（１）を満たし、全光線透過率やヘイズなどの透明性に優れ、且つ接着性評価が「○」、及び１５０℃１時間加熱処理後のヘイズ変化が０．３％以内と良好な結果であった。
【０１１９】
（実施例３）
樹脂（Ａ）、メラミン化合物（Ｂ）、化合物（Ｃ）を質量比で、（Ａ）／（Ｂ）／（Ｃ）（（Ｃ）−１／（Ｃ）−２＝３５／４８）＝１００／２２／８３となるように混合した以外は実施例１と同様の方法で、積層フィルムを得た。得られた積層フィルムの特性等を表２に示す。実施例１と同様に、表面エネルギーと官能基指数の算出結果より式（１）を満たし、全光線透過率やヘイズなどの透明性に優れ、且つ接着性評価が「○」、及び１５０℃１時間加熱処理後のヘイズ変化が０．３％以内と良好な結果であった。
【０１２０】
（実施例４）
樹脂（Ａ）、メラミン化合物（Ｂ）、化合物（Ｃ）を質量比で、（Ａ）／（Ｂ）／（Ｃ）（（Ｃ）−１／（Ｃ）−２＝２３／２３）＝１００／２０／４６となるように混合した以外は実施例１と同様の方法で、積層フィルムを得た。得られた積層フィルムの特性等を表２に示す。実施例１と同様に、表面エネルギーと官能基指数の算出結果より式（１）を満たし、全光線透過率やヘイズなどの透明性に優れ、且つ接着性評価が「○」、及び１５０℃１時間加熱処理後のヘイズ変化が０．３％以内と良好な結果であった。
【０１２１】
（実施例５）
樹脂（Ａ）、メラミン化合物（Ｂ）、化合物（Ｃ）を質量比で、（Ａ）／（Ｂ）／（Ｃ）（（Ｃ）−１／（Ｃ）−２＝４６／４６）＝１００／２０／９２となるように混合した以外は実施例１と同様の方法で、積層フィルムを得た。得られた積層フィルムの特性等を表２に示す。実施例１と同様に、表面エネルギーと官能基指数の算出結果より式（１）を満たし、全光線透過率やヘイズなどの透明性に優れ、且つ接着性評価が「○」、及び１５０℃１時間加熱処理後のヘイズ変化が０．３％以内と良好な結果であった。
【０１２２】
（実施例６）
樹脂（Ａ）、メラミン化合物（Ｂ）、化合物（Ｃ）を質量比で、（Ａ）／（Ｂ）／（Ｃ）（（Ｃ）−１／（Ｃ）−２＝２３／２３）＝１００／５１／４６となるように混合した以外は実施例１と同様の方法で、積層フィルムを得た。得られた積層フィルムの特性等を表２に示す。実施例１と同様に、表面エネルギーと官能基指数の算出結果より式（１）を満たし、全光線透過率やヘイズなどの透明性に優れ、且つ接着性評価が「○」、及び１５０℃１時間加熱処理後のヘイズ変化が０．３％以内と良好な結果であった。
【０１２３】
（実施例７、８）
樹脂（Ａ）の質量比を表１に記載の質量比に変更した以外は、実施例２と同様の方法で、積層フィルムを得た。得られた積層フィルムの特性等を表２に示す。実施例１と同様に、表面エネルギーと官能基指数の算出結果より式（１）を満たし、全光線透過率やヘイズなどの透明性に優れ、且つ接着性評価が「○」、及び１５０℃１時間加熱処理後のヘイズ変化が０．３％以内と良好な結果であった。
【０１２４】
（実施例９、１０）
ポリエステルフィルム上への樹脂組成物の塗布厚みを変更し、樹脂層（Ｘ）の厚みを表２に記載の厚みに変更した以外は、実施例２と同様の方法で、積層フィルムを得た。得られた積層フィルムの特性等を表２に示す。実施例１と同様に、表面エネルギーと官能基指数の算出結果より式（１）を満たし、接着性評価が「○」、及び１５０℃１時間加熱処理後のヘイズ変化が０．３％以内と良好な結果であった。
【０１２５】
（実施例１１）
樹脂（Ａ）中の、化合物（ｃ）をウレタンアクリレートオリゴマー（東洋ケミカルズ（株）製、Ｍｉｒａｍｅｒ（登録商標）ＨＲ３２００、アクリロイル基の数が４）（ウレタン構造と多官能アクリロイル基を有する化合物）に変更した以外は実施例２と同様の方法で積層フィルムを得た。得られた積層フィルムの特性等を表２に示す。実施例１と同様に、表面エネルギーと官能基指数の算出結果より式（１）を満たし、接着性評価が「○」、及び１５０℃１時間加熱処理後のヘイズ変化が０．３％以内と良好な結果であった。
【０１２６】
（実施例１２）
樹脂（Ａ）中の、化合物（ｃ）をウレタンアクリレートオリゴマー（根上工業（株）製、アートレジン（登録商標）ＵＮ−３３２０ＨＳ、アクリロイル基の数が１５）（ウレタン構造と多官能アクリロイル基を有する化合物）に変更した以外は実施例２と同様の方法で積層フィルムを得た。得られた積層フィルムの特性等を表２に示す。実施例１と同様に、表面エネルギーと官能基指数の算出結果より式（１）を満たし、接着性評価が「○」、及び１５０℃１時間加熱処理後のヘイズ変化が０．３％以内と良好な結果であった。
【０１２７】
（実施例１３）
化合物（Ｃ）として、さらに（Ｃ）−３：イソシアネート化合物（ＤＩＣ（株）製“バーノック”ＤＮＷ−５００）を用いて、樹脂（Ａ）、メラミン化合物（Ｂ）、化合物（Ｃ）を質量比で、（Ａ）／（Ｂ）／（Ｃ）（（Ｃ）−１／（Ｃ）−２／（Ｃ）−３＝３０／３０／１０）＝１００／２０／７０となるように混合した以外は実施例１と同様の方法で、積層フィルムを得た。得られた積層フィルムの特性等を表２に示す。実施例１と同様に、表面エネルギーと官能基指数の算出結果より式（１）を満たし、全光線透過率やヘイズなどの透明性に優れ、且つ接着性評価が「○」、及び１５０℃１時間加熱処理後のヘイズ変化が０．３％以内と良好な結果であった。
【０１２８】
（実施例１４）
樹脂（Ａ）、メラミン化合物（Ｂ）、化合物（Ｃ）を質量比で、（Ａ）／（Ｂ）／（Ｃ）（（Ｃ）−１＝１００／２０／７０となるように混合した以外は実施例１と同様の方法で、積層フィルムを得た。得られた積層フィルムの特性等を表２に示す。実施例１と同様に、表面エネルギーと官能基指数の算出結果より式（１）を満たし、全光線透過率やヘイズなどの透明性に優れ、且つ接着性評価が「○」、及び１５０℃１時間加熱処理後のヘイズ変化が０．３％以内と良好な結果であった。
【０１２９】
（比較例１）
樹脂（Ａ）、メラミン化合物（Ｂ）、化合物（Ｃ）を質量比で、（Ａ）／（Ｂ）／（Ｃ）（（Ｃ）−１／（Ｃ）−２＝３７／４０）＝１００／８／７７となるように混合した以外は実施例１と同様の方法で、積層フィルムを得た。得られた積層フィルムの特性等を表２に示す。表面エネルギーと官能基指数の算出結果より式（１）を満足しなかったため、接着性評価が不良であり、また樹脂組成物中のメラミン化合物（Ｂ）の含有量が少なく樹脂（α）の形成が不十分だったため、１５０℃１時間加熱処理後のヘイズ変化も０．３％より大きく不良であった。
【０１３０】
（比較例２）
樹脂（Ａ）、メラミン化合物（Ｂ）、化合物（Ｃ）を質量比で、（Ａ）／（Ｂ）／（Ｃ）（（Ｃ）−１／（Ｃ）−２＝１９／２０）＝１００／２０／３９となるように混合した以外は実施例１と同様の方法で、積層フィルムを得た。得られた積層フィルムの特性等を表２に示す。表面エネルギーと官能基指数の算出結果より式（１）を満足しなかったため、接着性評価が不良であった。
【０１３１】
（比較例３）
樹脂（Ａ）、メラミン化合物（Ｂ）、化合物（Ｃ）を質量比で、（Ａ）／（Ｂ）／（Ｃ）（（Ｃ）−１／（Ｃ）−２＝１９／２０）＝１００／１５／１５となるように混合した以外は実施例１と同様の方法で、積層フィルムを得た。得られた積層フィルムの特性等を表２に示す。表面エネルギーと官能基指数の算出結果より式（１）を満足しなかったため、接着性評価が不良であった。
【０１３２】
（比較例４）
樹脂（Ａ）、メラミン化合物（Ｂ）、化合物（Ｃ）を質量比で、（Ａ）／（Ｂ）／（Ｃ）（（Ｃ）−１／（Ｃ）−２＝１５／２０）＝１００／１５／３５となるように混合した以外は実施例１と同様の方法で、積層フィルムを得た。得られた積層フィルムの特性等を表２に示す。表面エネルギーと官能基指数の算出結果より式（１）を満足しなかったため、接着性評価が不良であった。
【０１３３】
（比較例５）
樹脂（Ａ）、メラミン化合物（Ｂ）、化合物（Ｃ）を質量比で、（Ａ）／（Ｂ）／（Ｃ）＝１００／５０／０となるように混合した以外は実施例１と同様の方法で、積層フィルムを得た。得られた積層フィルムの特性等を表２に示す。１５０℃１時間加熱処理後のヘイズ変化は良好であったが、表面エネルギーと官能基指数の算出結果より式（１）を満足しなかったため、接着性評価が不良であった。
【０１３４】
（比較例６）
樹脂（Ａ）の質量比を表１に記載の質量比に変更した以外は、実施例１と同様の方法で、積層フィルムを得た。樹脂（Ａ）中に水酸基を有するエチレン系不飽和化合物（ｂ）がない比較例６では、樹脂組成物の水系溶媒への分散が不可能であったため評価できなかった。
【０１３５】
（比較例７）
樹脂（Ａ）の質量比を表１に記載の質量比に変更した以外は、実施例１と同様の方法で、積層フィルムを得た。得られた積層フィルムの特性等を表２に示す。得られた積層フィルムの特性等を表２に示す。表面エネルギーと官能基指数の算出結果より式（１）を満足しなかったため、接着性評価が不良であり、また樹脂（Ａ）中の式（４）で示される化学構造（ウレタン構造）とアクリロイル基を有する化合物（ｃ）が無かったため、樹脂層（Ｘ）にクラックが発生したため、透明性が低下し、１５０℃１時間加熱処理後のヘイズ変化も０．３％より大きく不良であった。
【０１３６】
【表１】
2014188937.tif 000007
【０１３７】
【表２】
2014188937.tif 000008
【産業上の利用可能性】
【０１３８】
本発明は、ポリエステルフィルムの製膜や加熱処理を伴う加工工程でポリエステルフィルムから析出するオリゴマーを抑制し、各種ハードコート剤との接着性に優れた樹脂層を有する積層フィルムに関するものであり、ディスプレイやタッチパネル用途の光学用フィルムや各種加熱加工を必要とするフィルムへ利用可能である。